(57)【特許請求の範囲】
【請求項１】
湿ったＦ３２の流れを３Ａ、４Ａまたは５Ａタイプのシーブから選択されるモレキュラーシーブを含む組成物の供給原料と５〜７８℃の温度及び０．６〜２５気圧の圧力下で連続的に接触させることを含む湿ったＦ３２の乾燥方法。
【請求項２】
温度が室温であり、圧力が０．８〜１７気圧であることを特徴とする請求項１に記載の方法。
【請求項３】
乾燥させるＦ３２の流れがガス流であり、圧力が０．６〜１０気圧であることを特徴とする請求項１に記載の方法。
【請求項４】
圧力が０．８〜５気圧であることを特徴とする請求項３に記載の方法。
【請求項５】
Ｆ３２の流れが１０，０００ｐｐｍ未満の水を含むことを特徴とする請求項１〜４のいずれか１項に記載の方法。
【請求項６】
水の含量が６，０００ｐｐｍ未満であることを特徴とする請求項５に記載の方法。
【請求項７】
湿ったＦ３２を、Ｆ３２の製造プラントの下流に設置したカラムにおいてシーブ供給原料と接触させることを特徴とする請求項１〜６のいずれか１項に記載の方法。
【請求項８】
使用するモレキュラーシーブが３Ａタイプのシーブであることを特徴とする請求項１〜７のいずれか１項に記載の方法。
【請求項９】
シーブ供給原料を、該供給原料を１２０〜３００℃の温度及び１００ｍｍＨｇ未満の絶対圧力下で加熱することからなる方法により再生することを特徴とする請求項１〜８のいずれか１項に記載の方法。
【請求項１０】
温度が１５０〜２５０℃であり、絶対圧力が８０ｍｍＨｇ未満であることを特徴とする請求項９に記載の方法。
【請求項１１】
シーブ供給原料を、大気圧範囲の圧力下に、
（ｉ）まず、７０〜１７０℃の温度で、供給原料に吸着したＦ３２の初期量の少なくとも８０％を除去するのに必要な時間、
（ｉｉ）次いで、１８０〜３００℃の温度で、供給原料に吸着した水の初期量の少なくとも９０％を除去するのに必要な時間、
該供給原料上にヘリウムのような不活性ガス流を通すことからなる方法により再生することを特徴とする請求項１〜８のいずれか１項に記載の方法。
【請求項１２】
ステップ（ｉ）を、８０〜１６５℃の温度で、供給原料に吸着したＦ３２の初期量の少なくとも９０％を除去するのに必要な時間、実施し、
ステップ（ｉｉ）を、１９０〜２５０℃の温度で、供給原料に吸着した水の初期量の少なくとも９５％を除去するのに必要な時間、実施することを特徴とする請求項１１に記載の方法。
【請求項１３】
ステップ（ｉ）を、
（ｉ１）まず、７０〜１３０℃の温度で、吸着したＦ３２の初期量の少なくとも６０％を除去するのに必要な時間、
（ｉ２）次いで、１３０〜１７０℃の温度で、吸着したＦ３２の初期量の少なくとも８０％を除去するのに必要な時間、
実施することを特徴とする請求項１１に記載の方法。
【請求項１４】
ステップ（ｉ１）を、まず、１００〜１２５℃の温度で、吸着したＦ３２の初期量の少なくとも７０％を除去するのに必要な時間、実施し、
ステップ（ｉ２）を、次いで、１４５〜１６５℃の温度で、吸着したＦ３２の初期量の少なくとも９０％を除去するのに必要な時間、実施することを特徴とする請求項１３に記載の方法。
【請求項１５】
シーブ供給原料の再生処理を請求項７に記載したと同じカラムで実施することを特徴とする請求項９〜１４のいずれか１項に記載の方法。
【請求項１６】
１方は湿ったＦ３２を乾燥するための相で運転し、他方は飽和したモレキュラーシーブ供給原料を再生するための相で運転する２つの並列するカラムで実施することを特徴とする請求項１５に記載の方法。
【発明の詳細な説明】
【０００１】
【発明の属する技術分野】
本発明は、フルオロハイドロカーボン類の分野に関する。より詳しくは、本発明の主題は、工業製造プラントで使用され得る、Ａタイプのモレキュラーシーブを用いるジフルオロメタン（ＣＨ２Ｆ２）の連続乾燥方法である。
【０００２】
【従来の技術】
ジフルオロメタン（当業界では、Ｆ３２またはＨＦＣ−３２の略号で知られている）は、モントリオール協定で取り上げられているクロロフルオロカーボン（ＣＦＣ）に対する可能な代替品の１つである。ジフルオロメタンをクロロペンタフルオロエタン（Ｆ１１５、そのオゾンに対する作用は温室効果に対する非常に強い関与を伴う）及び近い将来にはクロロジフルオロメタン（Ｆ２２）の代わりに使用することが特に意図されている。この点で、ジフルオロメタンは、冷蔵業界で使用されているＲ４０７（５０％／５０％の重量比のＨＦＣ−１２５、すなわちペンタフルオロエタンとの混合物）またはＲ４１０Ａ（２３％／２５％／５２％の重量比のＨＦＣ−３２／ＨＦＣ−１２５、すなわちペンタフルオロエタン／ＨＦＣ−１３４ａ、すなわち１，１，２，２−テトラフルオロエタンの混合物）のような準共沸性を有する数種の混合物の組成の一部を形成している。
【０００３】
Ｆ３２は、メチレンクロリド（ＣＨ２Ｃｌ２）を触媒の存在下でフッ化水素（ＨＦ）を用いてフッ素化することにより、またはジクロロジフルオロメタン（Ｆ１２）またはクロロジフルオロメタン（Ｆ２２）を水素化分解することにより、またはα−フルオロエーテルをＨＦの存在下でルイス酸の作用で分解することにより得ることができる。
【０００４】
上記した方法の幾つかは酸性または塩基性の洗浄を必要とし、これにより最終生成物中に大量もしくは少量の水が導入される。従って、ヒドロフルオロカーボン（ＨＦＣ）類に対して通常規定されている規格、すなわち水１０ｐｐｍ未満という規格を満たすためにこの生成物に対して追加の乾燥作業を行わなければならない。前記した規格は、冷蔵機械の腐食の問題を避けるために必要である。
【０００５】
合成ゼオライトとしても公知のモレキュラーシーブは、吸着剤として、特にガスまたは液体を乾燥するための吸着剤として産業界で広く使用されている化学物質である。モレキュラーシーブは、四面体の集合体から構成される３次元結晶構造を有する金属アルミノシリケートである。前記した四面体は、頂点を占め且つ中心に配置されているケイ素またはアルミニウム原子を取り囲んでいる４個の酸素原子により形成される。これらの構造物は通常、系を電気的に中性とするカチオン、例えばナトリウム、カリウムまたはカルシウムから誘導されるカチオンを含んでいる。
【０００６】
いわゆるＡタイプのモレキュラーシーブの場合、四面体は切頭八面体を構成するように集合している。八面体それ自体は単純立方体結晶構造で配置され、直径が約１１．５オングストロームの空洞を有する網状構造を形成する。前記空洞には、カチオンにより部分的に塞がれ得る開口または孔を介して接近可能である。前記カチオンがナトリウムから誘導される場合、前記空洞は直径４．１オングストロームの開口を有するので、いわゆる４Ａモレキュラーシーブが与えられる。前記シーブの結晶構造は、下記化学式：
Ｎａ１２［（ＡｌＯ２）１２（ＳｉＯ２）１２］・ＸＨ２Ｏ
（上記式中、Ｘは構造の一部を形成する水（結晶水）の分子の数を示し、最高値は無水ゼオライトの２８．５重量％に相当する２７である）
で表され得る。
【０００７】
約５００〜７００℃の温度に加熱することにより結晶水を除去後、前記物質の空洞は各種のガスまたは液体を選択的に吸着するために利用され得る。従って、各種タイプのゼオライト中の孔により、孔の有効直径に等しいかまたはそれより小さい有効直径を有する分子のみが対応する空洞を通過し吸着する。ガスまたは液体を乾燥させる場合、水分子は上記空洞内に選択的に吸着されることにより保持されるが、乾燥すべき物質は全くまたは殆ど吸着されない。
【０００８】
更に、開口（または孔）の大きさは、各種タイプのモレキュラーシーブにより変更可能である。例えば、４Ａモレキュラーシーブのナトリウムイオンの大部分をカリウムイオンで交換することにより、孔の直径が約３オングストロームの３Ａモレキュラーシーブが得られる。５Ａモレキュラーシーブは、ナトリウムイオンをカルシウムイオンで置換することにより製造され、この場合孔の有効直径は約５オングストロームである。
【０００９】
３Ａ、４Ａまたは５Ａタイプのシーブは広く市販されている。
【００１０】
実際には、モレキュラーシーブは結合剤、特にクレーのような他の物質と併用され、得られた組成物は例えば顆粒、ビーズまたは押出し物に成形される。
【００１１】
こうして状態調整したモレキュラーシーブは、そこに湿ったガスを導入し、そこから乾燥したガスを取り出す乾燥カラムに装入することにより工業的に使用される。
【００１２】
作業条件（乾燥させるガスの流速、モレキュラーシーブの量）で変動する或る期間乾燥カラムで運転すると、カラムから放出する乾燥ガスの含水量は増加する。この時期は、シーブ供給原料が水飽和能力（すなわち、吸着され得る水の最大量）に達したことに対応する。この量は通常、乾燥シーブの重量の約２０重量％である。
【００１３】
こうして水を飽和したシーブ供給原料は、次にいわゆる再生処理にかけられ、その後シーブの水吸着能力は初期値に回復する。この処理は通常、２００〜３００℃の不活性ガス流をカラムに流すことを含む。実際には、飽和したシーブ供給原料の再生処理は、乾燥すべきガス流を導入したと同じカラムで実施される。従って、同じ乾燥カラムを、場合により湿ったガスを乾燥する相で、場合によりモレキュラーシーブ供給原料を不活性ガスを用いて再生する相で運転させる。しかしながら、この乾燥−再生サイクルを複数回繰り返すと、シーブ供給原料の水飽和能力が不可逆的に低下し、よってシーブ供給原料を新鮮な供給原料と交換するためにカラムの運転を停止させる必要がある。
【００１４】
本明細書中、用語「新鮮なシーブ供給原料」は、今までに乾燥剤として使用されていないシーブ供給原料を指す。
【００１５】
モレキュラーシーブを用いるガスの乾燥を工業的に実施する条件下では、通常２つの乾燥カラムが使用され、これら２つのカラムの内の１方は乾燥相で、他方は再生相で交互に運転し得る。
【００１６】
モレキュラーシーブを用いるＦ３２の乾燥は、Ｆ３２分子及び水分子の有効直径が近似している（それぞれ、０．３３ｎｍ及び０．２１ｎｍ）ために特別の問題を有する。
【００１７】
例えば、フランス国特許出願第２，７０５，５８６号明細書は、加圧容器において湿ったＦ３２を３Ａタイプのモレキュラーシーブ及びエステルオイルと１２０℃の温度で接触させることを明記している。
【００１８】
しかしながら、前記明細書は、上記条件下でＦ３２はシーブに吸着され、分解反応を受け、そのためシーブの結晶状態が変更してその水飽和能力が激減することを教示している。
【００１９】
前記明細書は、前記シーブはＦ３２の乾燥剤としての使用に適していないと結論づけている。従って、前記明細書は、冷蔵装置内を冷媒として循環するＦ３２を乾燥させるために、３Ａタイプのシーブを補助的に処理して孔の大きさを減少させることにより得たモレキュラーシーブを推奨している。
【００２０】
上記した欠点は、生成されるＦ３２の流れを特定の温度範囲で連続的に乾燥し、特にシーブ供給原料を再生するための特定方法を実施することにより避けることができることが知見された。
【００２１】
【発明が解決しようとする課題】
そこで、本発明の目的は、Ｆ３２の工業製造プラントで使用することができる簡単な市販のモレキュラーシーブを用いて湿ったＦ３２を乾燥させる方法を提案することである。
【００２２】
本発明の別の目的は、Ｆ３２の損失を少なくして、水をＦ３２から選択的に分離する湿ったＦ３２の連続乾燥方法を提案することである。
【００２３】
本発明の別の目的は、水飽和能力をほぼ一定に保持するモレキュラーシーブ供給原料の再生ステップを含む湿ったＦ３２の連続乾燥方法を提案することである。
【００２４】
本発明の別の目的は、モレキュラーシーブ供給原料を交換するために乾燥カラムを停止する時間を短縮することができる湿ったＦ３２の連続乾燥方法を提案することである。
【００２５】
【課題を解決するための手段】
上記した目的が、下記する本発明方法により部分的もしくは完全に達成されることが知見された。
【００２６】
従って、本発明は湿ったＦ３２の乾燥方法に関し、その方法は、前記Ｆ３２の流れを３Ａ、４Ａまたは５Ａタイプのシーブから選択されるモレキュラーシーブを含む組成物の供給原料と５〜７８℃の温度、好ましくは室温及び０．６〜２５気圧、好ましくは０．８〜１７気圧の圧力下で連続的に接触させることを含む。
【００２７】
従来技術の教示に反して、本発明によれば市販されているＡタイプのシーブをＦ３２を連続的に乾燥するために使用することが可能である。
【００２８】
【発明の実施の形態】
乾燥させるＦ３２の流れは、ガスまたは液体の流れであり得る。乾燥させるＦ３２の流れが液体の場合、前記方法を９〜２５気圧、好ましくは１２〜１７気圧の圧力下で実施するのが有利である。
【００２９】
好ましい変形方法によれば、乾燥させるＦ３２の流れがガスの場合、前記方法は０．６〜１０気圧、好ましくは０．８〜５気圧の圧力下で実施する。
【００３０】
乾燥させるＦ３２の流れは、通常１０，０００ｐｐｍ未満、好ましくは６，０００ｐｐｍ未満の水を含む。
【００３１】
湿ったＦ３２を、Ｆ３２の製造プラントの下流部分に設置したカラムにおいてシーブ供給原料と接触させることが好ましい。
【００３２】
Ｆ３２の流れを乾燥するために使用する前に、新鮮なモレキュラーシーブ供給原料は活性化処理に付される。この処理の目的は、モレキュラーシーブの製造後、貯蔵中及び乾燥カラムに設置する前の操作中に吸着した水を除去することにある。この処理は、通常２００〜３００℃の温度及び大気圧範囲の温度で加熱することを含む。
【００３３】
乾燥作業に適した乾燥させるＦ３２の流れの流速及びシーブ供給原料の量は、化学工学の当業者により工業プラントの大きさを関数として計算及び試験により容易に決定され得る。
【００３４】
本発明の好ましい変形方法によれば、使用するモレキュラーシーブは３Ａタイプのシーブである。その有効な孔径により、前記シーブは有利には低いＦ３２吸着能力及び向上した効率を有する。
【００３５】
本発明の好ましい変形方法によれば、使用するモレキュラーシーブ供給原料を、水飽和能力に達した後、該供給原料を１２０〜３００℃、好ましくは１５０〜２５０℃の温度及び１００ｍｍＨｇ未満、好ましくは８０ｍｍＨｇ未満の絶対圧力下で加熱することを含む方法により再生することが有利である。この再生期間は、湿ったＦ３２を乾燥後に吸着した生成物（本質的に水及び少量ではあるが残留Ｆ３２）の量［この量を以下、用語「初期量」と記載する］の実質的にすべてが脱着されるように決定されることが有利である。。
【００３６】
本発明の別の好ましい変形方法によれば、使用したモレキュラーシーブ供給原料を、大気圧範囲の圧力下で、
（ｉ）まず、少なくとも７０〜１７０℃、好ましくは８０〜１６５℃の温度で、供給原料に吸着したＦ３２の初期量の少なくとも８０％、好ましくは少なくとも９０％を除去するのに必要な時間、
（ｉｉ）次いで、１８０〜３００℃、好ましくは１９０〜２５０℃の温度で、供給原料に吸着した水の初期量の少なくとも９０％、好ましくは少なくとも９５％を除去するのに必要な時間、
該供給原料上にヘリウムのような不活性ガス流を通すことからなる方法により再生する。
【００３７】
温度（ｉ）で必要な運転時間は、再生カラムから出る不活性ガス中のＦ３２の含量のプロフィールを適当なコントロール方法、例えばクロマトグラフィー方法により監視することにより決定される。温度（ｉｉ）で必要な運転時間は、同様にして、例えば湿度測定器を用いて決定される。これらの時間は、プラントに依存し、当業者に公知の複数のパラメーター：不活性ガス流の流速、水及びＦ３２の脱着熱、シーブ及びシーブを収容した装置の発熱量に基づく。
【００３８】
シーブ供給原料の再生方法に関する本発明の後者の２つの変形例は特に有利である。なぜならば、再生後、モレキュラーシーブ供給原料の水飽和能力を再生前の値以下に維持することが可能であるからである。従って、工業的に使用される同じシーブ供給原料を複数回のＦ３２の乾燥／再生サイクルにおいて効果的に使用し得る。これらの２つの変形方法のうち、工業プラントで設置及び作業することがより簡単であるので、不活性ガス流を使用する方法が特により好ましい。
【００３９】
モレキュラーシーブ供給原料を再生するための処理をすぐ上に記載した２ステップ方法により実施する場合には、ステップ（ｉ）を、
（ｉ１）まず、７０〜１３０℃、好ましくは１００〜１２５℃の温度で、吸着したＦ３２の初期量の少なくとも６０％、好ましくは少なくとも７０％を除去するのに必要な時間、
（ｉ２）次いで、１３０〜１７０℃、好ましくは１４５〜１６５℃の温度で、吸着したＦ３２の初期量の少なくとも８０％、好ましくは少なくとも９０％を除去するのに必要な時間、
実施することが特に有利である。
【００４０】
前記処理により、シーブ供給原料の水飽和能力がよりうまく維持される。特にステップ（ｉ１）後に含水量が乾燥させるべき湿ったＦ３２の含水量よりもかなり低いＦ３２を回収することができる。
【００４１】
上記した２つの変形方法の１つの方法に従ったシーブ供給原料に対する再生処理を、上記したと同じカラムで実施することが有利である。本発明の乾燥方法を、１方は湿ったＦ３２を乾燥するための相で運転し、他方は飽和したモレキュラーシーブ供給原料を再生するための相で運転する２つの並列するカラムで実施することがより有利である。
【００４２】
上記したように、シーブ供給原料を再生するために方法を（不活性ガス流の存在下で）２００〜３００℃の加熱温度で実施する場合、モレキュラーシーブ供給原料の分解が見られる。分解が起ったなら、工業乾燥プラントの運転に適合しない条件下でシーブ供給原料を交換するために工業プラントを停止させる。
【００４３】
本発明方法で使用される組成物は、モレキュラーシーブの他に、当分野で通常使用される添加剤、特に成形されたゼオライト生成物の被成形能力及び強度を保持できるクレーを主成分とする結合剤を含む。前記組成物は通常パールまたは顆粒の形態を有する。強度及び有効乾燥能力に関して、顆粒は直径０．５〜５ｍｍ、長さ３〜１５ｍｍを有する本質的に円筒形、パールは直径１〜５ｍｍを有することが望ましい。
【００４４】
【実施例】
本発明方法を非限定的に例示する目的のみで下記実施例を記載する。
【００４５】
実施例１
Ｆ３２流の３Ａタイプモレキュラーシーブの供給原料を用いる乾燥
直径１．５ｍｍの範囲、長さ５〜１０ｍｍの顆粒形態のＣｅｃａ  ＮＫ  ３０（３オングストローム）シーブ４０．８ｇの供給原料を、内径１４ｍｍ、高さ７５０ｍｍのステンレス鋼製乾燥チューブ（６）の内側に入れる。こうすると、乾燥機は約３８０ｍｍの作業高さを有する。乾燥機にシーブ供給原料を加熱するためのジャケットを装着させる。
【００４６】
供給原料を、２００℃に加熱することにより予備活性化処理する。
【００４７】
次いで、含水量４，１００ｐｐｍのＦ３２ガス流を４４ｌ／ｈの流速、約２０℃の温度及び１気圧の圧力下で前記乾燥チューブ中を循環させ、乾燥効率を含水量を測定することにより監視する。含水量の測定は、それ自体記録計（９）及び自動停止デバイス（１０）に接続している電導度測定計（８）に接続している導電率セル（７）を用いて実施する。
【００４８】
次いで、乾燥ガスを５リッター容量の緩衝リザーバ（１５）に流し、そこから膜ポンプ（１）を利用して、乾燥したＦ３２の流れが再び上記した４，１００ｐｐｍの含水量に湿潤されるようにガラスビーズのカラム（３）及び０．４ｍｌ／ｈの流速で液体水をシステムに導入するプランジャー（４）から構成される吸湿装置に送る。こうして湿潤化し、均質タンク（５）を通過させた後、上記流れを乾燥機（６）に戻す。
【００４９】
１０リッター緩衝タンク（１１）により、Ｆ３２ガス流の圧力は１気圧範囲に維持される。
【００５０】
こうして、図１に示すアセンブリは、湿ったＦ３２ガス流を連続的に処理するための乾燥カラムの運転を模したガス相乾燥ループを構成する。
【００５１】
乾燥チューブの出口で、Ｆ３２の含水量は１０ｐｐｍ未満と測定される。
【００５２】
シーブ供給原料が乾燥シーブの重量に対して１９．９％の水飽和能力に相当する水飽和能力に達したことを示すセルの出力信号のずれが１８時間半の運転後生じる。
【００５３】
実施例２
３Ａタイプモレキュラーシーブの２００℃及び１ｍｍＨｇの圧力下での加熱による再生
図１に示すアセンブリにより、同じモレキュラーシーブ供給原料に対してサイクルを数回実施することも可能である。各サイクルは、湿ったＦ３２をシーブ供給原料の水飽和点まで連続的に乾燥し、次いで前記供給原料を再生することを含む。前記サイクルを最小のＦ３２消費で実施する。
【００５４】
１８時間半運転し、実施例１に記載するシーブ供給原料の水飽和能力に達したら、適切なバルブを止めて湿ったＦ３２ガス流れの循環を停止する。
【００５５】
次いで、ヘリウム流を乾燥チューブ（６）中に室温で２時間循環する。この作業の目的は、モレキュラーシーブ供給原料の顆粒間に残っているＦ３２を除去することである。
【００５６】
こうして、バルブ（１８）及び（１９）を閉め、バルブ（２２）を開いて、乾燥チューブ（６）を液体窒素に浸した金属トラップを介して真空ポンプに接続する。
【００５７】
こうすると、前記チューブ内の圧力は１ｍｍＨｇに低下する。乾燥チューブ（６）内の温度は、乾燥機のジャケット中に熱伝導性流体を循環させることにより２００℃に設定する。
【００５８】
上記した温度及び圧力条件を、シーブ供給原料になお吸着している水及び少量のＦ３２を完全に脱着させるまで約２時間維持する。こうして脱着した水（及びＦ３２）は液体トラップ中に保持される。液体トラップの重量を定期的に測定する。トラップの重量がほぼ一定になったらすぐに再生処理を停止する。
【００５９】
次いで、こうして再生したシーブ供給原料に対して実施例１に記載の乾燥試験を繰り返す。
【００６０】
シーブ供給原料は１９時間の運転後に水飽和能力に達する。それは１８．４％であり、実施例１の最後に測定した水飽和能力の９２．５％に相当する。
【００６１】
従って、本実施例から、本発明の湿ったＦ３２の乾燥方法に含めるのが有利である再生処理後、水飽和能力がほぼ一定値に維持されることが分かる。
【００６２】
実施例３
３つの定常温度期間で実施した、３Ａタイプモレキュラーシーブの供給原料のヘリウム流による再生
ＣｅＣａ  ＮＫ  ３０（３オングストローム）モレキュラーシーブ４１．１ｇの供給原料を用いて実施例１を繰り返す。
【００６３】
１９時間の運転後に飽和能力に達する。これは、乾燥シーブの１８．５％である。
【００６４】
次いで、シーブ供給原料を、常圧下、１２０℃で２時間、次いで１５０℃で１時間半、次いで２００℃で２時間の条件下で乾燥チューブ（６）中にヘリウム流を循環させることにより再生する。
【００６５】
脱着したＦ３２のクロマトグラフ（１４）での監視は、（吸着したＦ３２の初期量に対して表示する）Ｆ３２の相当量は、１２０℃での定常期間後７０％であり、１５０℃での定常期間後約９０％であることを示す。
【００６６】
Ｈｅ流中の水のクロマトグラフ（１４）での監視は、２００℃での定常期間後シーブ供給原料に吸着した水の９５％以上が脱着したことを示す。
【００６７】
次いで、こうして再生したシーブ供給原料に対して実施例１に記載の乾燥試験を繰り返す。
【００６８】
１６．９％の水飽和能力が測定される。この値は、本実施例の乾燥ステップの終了時に達した水飽和能力の９１．３％に相当する。
【００６９】
従って、本実施例から、本発明の湿ったＦ３２の乾燥方法に含めるのが有利である再生処理後、水飽和能力がほぼ一定値に維持されることが分かる。
【００７０】
実施例４
実施例１に従って予め測定した水飽和能力が１４．２％である新鮮でないシーブ供給原料４０．３ｇを使用する。
【００７１】
このシーブ供給原料を用いて一連の乾燥／再生サイクルを実施する。各サイクルは、実施例１に従って湿ったＦ３２を供給原料の水飽和点まで連続的に乾燥し、次いで供給原料を１２０℃で３時間、１６０℃で３時間、２００℃で２時間の温度プロフィールに従って再生することを含む。
【００７２】
１６０℃で３時間後、吸着したＦ３２の初期量の９８％が脱着されることが分かる。
【００７３】
結果を下表に示す。これらの結果から、シーブ供給原料の水飽和能力がほぼ一定に保たれることが分かる。
【００７４】
【表１】
0003758915.tif 000002
【００７５】
比較例
シーブ４０．８ｇの新鮮な供給原料を用いて実施例１を繰り返す。
【００７６】
１９時間の運転後、水飽和能力に達する。これは、乾燥シーブの重量の１８．４％である。
【００７７】
１５０℃（オーブン１３）に予加熱した乾燥ヘリウム（１２）を流しながら、再生を実施する。同時に、シーブベッドを乾燥機（６）ジャケットを用いて加熱する。この方法の目的は、工業方法で実際に実施するようにシーブ供給原料全体を非常に迅速に２００℃の温度に到達させるようにするためである。
【００７８】
２００℃の温度で２時間の定常期間後、シーブを冷却し、この供給原料３５．３ｇを実施例１に記載の乾燥試験にかける。
【００７９】
この場合、１０時間の運転後、シーブ供給原料は水飽和能力に達するが、１１．２％にすぎない。この値は、再生前の初期飽和能力に対して４０％の減少に相当する。
【図面の簡単な説明】
【図１】ジフルオロメタンの乾燥方法を説明するフローチャートである。
【符号の説明】
１  膜ポンプ
３  ガラスビーズ用カラム
４  プランジャー
５  均質化タンク
６  乾燥チューブ
７  導電率セル
８  電導度測定計
９  記録計
１０  自動停止装置
１１  緩衝タンク
１２  乾燥機
１３  オーブン
１４  クロマトグラフ
【図１】
0003758915.tif 000003